배 플 및 600 rpm 으로 작동 하 는 기계 적 교반기 가 장착 된 18 리터 에나멜 반응기 내 에 , 단계 1 에서 수득 된 8 kg 의 수성 라텍스 , 2 l 의 탈 염수 및 1 kg 의 클로로 트리플 루 오로 에틸렌 을 도입 하 였 다 . 이어서 , 온도 를 75 ℃ 로 만들 고 , 에틸렌 을 21 bar 의 절대 압 까지 공급 하 고 , 개시제 로서 2 . 5 g 의 암모늄 퍼 설 페이트 ( APS ) 를 도입 하 였 다 . 에틸렌 을 총 110 g 까지 연속 공급 함 으로써 압력 을 21 bar 의 세트 - 포인트 에서 유지 하 였 다 . 이어서 , 반응기 를 냉각 시키 고 , 배기 시키 고 , 라텍스 를 회수 하 였 다 . 라텍스 를 황산나트륨 으로 처리 하 여 응고 를 수행 하 고 , 이렇게 형성 된 고체 응고 물 을 수성 상 으로부터 분리 하 고 , 탈 염수 로 세척 하 고 , 대류 오븐 내 에서 60 ℃ 에서 16 시간 동안 건조 시켰 다 . 이렇게 수득 된 중합체 의 특성 화 데이터 를 표 1 에 요약 하 였 다 .